(57)【要約】  【課題】安定した比抵抗値と適度なハリコシを有する導電性ポリアミドフィラメントヤーンを安定に製造することにより、帯電ブラシ、クリーナーブラシに用いた時に高画質印字、長期使用時の画質劣化防止を達成するとともに、帯電ブラシとクリーナーブラシの兼用化による機器の小型化を達成することを課題とする。  【解決手段】導電性カーボンを１０〜４０重量％含有し、比抵抗値Ｒ（Ωｃｍ）が１０3≦Ｒ≦１０8であるポリアミドマルチフィラメントヤーンであって、カーボン成分が横断面方向に実質的に均一に分布すると共に、単糸繊度Ｄ（ｄｔｅｘ）、初期モジュラスＹ（ｃＮ／ｄｔｅｘ）、相対断面二次モーメントＩが次式を満たすことを特徴とする導電性ポリアミドフィラメントヤーン。                        ２≦Ｄ≦１０          ４０≦Ｄ1/2×Ｙ×Ｉ≦１００および前記導電性ポリアミドフィラメントヤーンを用いた電子写真記録方式の複写機用ブラシ。【選択図】なし【特許請求の範囲】
【請求項１】
導電性カーボンを１０〜４０重量％含有し、比抵抗値Ｒ（Ωｃｍ）が１０3≦Ｒ≦１０8であるポリアミドマルチフィラメントヤーンであって、カーボン成分が横断面方向に実質的に均一に分布すると共に、単糸繊度Ｄ（ｄｔｅｘ）、初期モジュラスＹ（ｃＮ／ｄｔｅｘ）、相対断面二次モーメントＩが次式を満たすことを特徴とする導電性ポリアミドフィラメントヤーン。
２≦Ｄ≦１０
４０≦Ｄ1/2×Ｙ×Ｉ≦１００
【請求項２】
ポリアミドがナイロン６であることを特徴とする請求項１記載の導電性ポリアミドフィラメントヤーン。
【請求項３】
請求項１または２記載の導電性ポリアミドフィラメントヤーンを用いてなるブラシであって、電子写真記録方式の複写機に用いられることを特徴とするブラシ。
【発明の詳細な説明】
【技術分野】
【０００１】
本発明は、電子写真記録方式の乾式複写機やファクシミリ、プリンター等に用いられる導電性を有するポリアミドフィラメントヤーンに関するものである。特に高画質印字、長期使用時の画質劣化防止の達成や、帯電ブラシとクリーナーブラシの兼用として用いた場合には機器の小型化に寄与するものである。さらには前記導電性ポリアミドフィラメントヤーンを電子写真記録方式の乾式複写機やファクシミリ、プリンター等に用いた帯電ブラシ、クリーナーブラシに関するものである。
【背景技術】
【０００２】
電子写真記録方式の乾式複写機やファクシミリ、プリンター等に用いられる現像用ブラシ、接触帯電用ブラシ、感光ドラムクリーナー用ブラシ用の繊維としては、比抵抗値が１０0〜１０8Ωｃｍのものが要求されている。従来このような用途における導電性カーボン微粒子を含有するマルチフィラメントは特許文献１〜３に掲載されている様に、セルロース系繊維やビニロン導電糸が用いられている。
【０００３】
従来技術から得られるセルロース系繊維は低湿度（温度２０℃、湿度１５％ＲＨ）での比抵抗値と、高湿度（温度２０℃、湿度６５％ＲＨ）での比抵抗値の比が１０3Ωｃｍ程度であり、さらなる複写時の温湿度変化のよる画像品質のバラツキを少なくするため導電糸の低湿度および高湿度の比抵抗の比を小さくすることが望まれている。
【０００４】
また、セルロース系繊維およびビニロン導電糸では、単糸繊度が４〜５デシテックス程度であり、製織したときの導電糸のパイル密度が約３万本／ｉｎｃｈ2程度となりさらなる画像品質を高画質化するために製織したときの高パイル密度化が望まれている。また、ビニロン導電糸は、湿式紡糸のため部分的な繊度斑が発生しやすく、印字において感光体への帯電斑が発生するため、画質の画像品位を得ることが困難であった。
【０００５】
一方ポリアミド、ポリエステルといった熱可塑性繊維においても樹脂繊維中に導電性カーボン粉末を分散させた導電糸が知られている（例えば、非特許文献１）。しかしながら導電性カーボン粉末は、ストラクチャーにより導電性を得ているが、特に二次ストラクチャーの結合強度が弱いため、溶融時にストラクチャーが破壊され、比抵抗が安定せずに導電ブラシとした場合、画像品質が低下するという問題があった。
【０００６】
また、特許文献４では、比抵抗値バラツキが少なく作成時の熱処理工程や長期間の使用における温湿度変化に対して安定したポリエステル、ポリアミド系導電糸について提案がなされている。しかしながら帯電ブラシとして長期使用した際には、ブラシの毛の戻りが悪くなり寝癖がつきやすく、印字品位が悪化するといった問題があった。またクリーナーブラシとして用いた場合には、トナーをこすり落とす物理的な力が小さくなるために、トナーを十分に落とせなくなるといった問題があった。さらには、帯電ブラシとクリーナーブラシをそれぞれ別個に装備していたため、機器の小型化や複数のブラシが必要なカラープリンターには不向きであった。
【特許文献１】特開平９−４９１１７号公報（［０００７］段落）
【特許文献２】特開２０００−３５５８２３号公報（［０００２］〜［０００３］段落）
【特許文献３】特開２０００−１６０４２７号公報（［０００３］段落）
【特許文献４】特開２００２−１４６６２９号公報（［００５１］段落）
【非特許文献１】導電性フィラーの開発と応用（株式会社  技術情報協会  １９９４）
【発明の開示】
【発明が解決しようとする課題】
【０００７】
そこで、本発明では安定した比抵抗値と適度なハリコシを有する導電性ポリアミドフィラメントヤーンを安定に製造することにより、帯電ブラシ、クリーナーブラシとして複写機に搭載した際に高画質印字、長期使用時の画質劣化防止を達成するとともに、帯電ブラシとクリーナーブラシの兼用化による機器の小型化を達成することを課題とする。
【課題を解決するための手段】
【０００８】
上記課題を解決するために、本発明の導電性ポリアミドフィラメントヤーンおよびブラシは主として次の構成を有する。すなわち、
（１）導電性カーボンを１０〜４０重量％含有し、比抵抗値Ｒ（Ωｃｍ）が１０3≦Ｒ≦１０8であるポリアミドマルチフィラメントヤーンであって、カーボン成分が横断面方向に実質的に均一に分布すると共に、単糸繊度Ｄ（ｄｔｅｘ）、初期モジュラスＹ（ｃＮ／ｄｔｅｘ）、相対断面二次モーメントＩが次式を満たすことを特徴とする導電性ポリアミドフィラメントヤーン。
【０００９】
２≦Ｄ≦１０
４０≦Ｄ1/2×Ｙ×Ｉ≦１００
（２）ポリアミドがナイロン６であることを特徴とする前記記載の導電性ポリアミドフィラメントヤーン。
【００１０】
（３）前記記載の導電性ポリアミドフィラメントヤーンを用いてなるブラシであって、電子写真記録方式の複写機に用いられることを特徴とするブラシ。
【発明の効果】
【００１１】
本発明の導電性ポリアミドフィラメントヤーンは、安定した比抵抗値と適度なハリコシを有する。また、前記導電性ポリアミドフィラメントヤーンを電子写真記録方式の乾式複写機やファクシミリ、プリンター等に用いる帯電ブラシおよび／またはクリーナーブラシに用いることにより、高画質印字、長期使用時の画質劣化防止を達成するとともに、帯電ブラシとクリーナーブラシを兼用化した場合には機器の小型化が達成することができる。
【発明を実施するための最良の形態】
【００１２】
本発明の導電性ポリアミドフィラメントヤーンは、導電性カーボンを全重量に対して１０〜４０重量％、好ましくは１５〜３５重量％、さらに好ましくは２０〜３０重量％含有する必要がある。導電性カーボンの含有量が１０重量％未満であると繊維の比抵抗値が高くなりすぎ、印刷した時に印字が出来ないという問題が発生する。また、導電性カーボンの含有量が４０重量％を超えると繊維の強度が低下し実用性に欠けるとともに、紡糸時に糸切れが増加し生産性が悪くなる。
【００１３】
ここで用いる導電性カーボンは、例えばファーネスブラックやアセチレンブラック、ケッチェンブラック等、導電性を有する粉末体であれば特に制限はないが、ファーネスブラックが好ましい。また、粒子が大きいと、紡糸時の濾過圧上昇の抑制や、紡糸時の糸切れ、繊維の強度の向上を考慮すると、２０〜５０μｍのものを用いることが好ましい。
【００１４】
導電性カーボンは繊維の横断面方向すなわち繊維軸に垂直な断面方向に均一に分散していることが必要である。導電性カーボンの分散性は、繊維の横断面を光学顕微鏡で観察することにより確認することができるが、具体的には横断面方向に均一に分散するとは、芯鞘複合などの形態によりカーボンブラック成分が含有しない層を有さないことを言うか、もしくは単一成分糸であっても光学顕微鏡で視認できるほどのカーボンの分布ムラが生じていないことを言う。均一に分散した単一繊維とすることにより安定した比抵抗値が得られ、ブラシにした際に良好な印字性能を発揮することができる。
【００１５】
繊維に導電性カーボンを含有せしめる方法としては、ポリアミドペレットへ導電性カーボンをブレンドし溶融する方法、ポリアミドペレットへ高濃度の導電性カーボンを含有するマスタペレットをブレンドし溶融する方法、溶融状態のポリアミドへ導電性カーボンを添加し混練する方法、溶融状態のポリアミドへ溶融状態の高濃度の導電性カーボンを含有するポリアミドを混練する方法などが挙げられる。
【００１６】
本発明の導電性ポリアミドフィラメントヤーンの比抵抗値は１０3〜１０8Ωｃｍ（温度２０℃、湿度３０％ＲＨ条件下）である必要がある。比抵抗値が１０3Ωｃｍ未満では、導電ブラシとし電圧を掛けた時、電子が隣り合う導電糸に移動し、印刷が出来ないという問題が発生する。また、比抵抗値が１０8Ωｃｍを超えると、電圧を掛けても繊維中を電子が移動出来ずに複写が出来ないという問題が発生する。なお、比抵抗値は原料のカーボン含有量や紡糸工程における紡糸温度、紡糸速度、あるいは延伸工程における延伸倍率や延伸温度により制御することができる。
【００１７】
本発明の導電性ポリアミドフィラメントヤーンの単糸繊度Ｄ（ｄＴｅｘ）、初期モジュラスＹ（ｃＮ／ｄＴｅｘ）、相対断面二次モーメントＩは以下の範囲を満たすことが必要である。
【００１８】
２≦Ｄ≦１０
４０≦Ｄ1/2×Ｙ×Ｉ≦１００
単糸繊度Ｄが２ｄｔｅｘ未満であると、単糸繊度が細くなり過ぎるために製糸工程での糸切れや延伸工程での単糸切れ、毛羽が発生しやすくなり安定した生産性が得られない。また単糸繊度Ｄが１０ｄｔｅｘを超えると、ブラシに仕立てた際のパイル密度が低くなり印字画像の解像度が悪くなる。単糸繊度Ｄは好ましくは３〜９ｄｔｅｘ、さらに好ましくは４〜８ｄｔｅｘである。
【００１９】
つづいて、本発明の導電性ポリアミドフィラメントヤーンをパイル状にして帯電ブラシおよび／またはクリーナーブラシに用いる際にはパイルに適正なハリコシが必要である。すなわち、ハリコシが弱すぎると繰り返し使用することによりパイルが斜毛してしまい、感光体への帯電あるいはトナーの除去が充分できなくなり、印字画質の低下を引き起こす。また、ハリコシが強すぎると繰り返し使用により感光体を傷つけてしまい印字した際にスポットやスジ発生の原因となる。
【００２０】
ここで、繊維のハリコシとは繊維の曲げ剛性とも言い換えることができるが、発明者らは鋭意検討の結果、このハリコシが繊維の単糸繊度Ｄ、初期モジュラスＹ、相対断面二次モーメントＩにより制御できることを見いだし、Ｄ1/2×Ｙ×Ｉで算出される値が４０〜１００の範囲にある時に長期ランニングに耐えうる印字耐久性を有するといった結論に至ったのである。なお、Ｄ1/2×Ｙ×Ｉは好ましくは５０〜９０、さらに好ましくは６０〜８０である。
【００２１】
なお、ここで言う断面二次モーメントとはマルチフィラメントを構成する単糸ごとの断面二次モーメントを指す。通常、断面二次モーメントとは断面の重心を通るある直線軸と平行に曲げ応力を加えたときの曲げ易さの指標となるものであるが、感光体とブラシが回転しながら接触して繊維に曲げ応力が加わる場合、断面二次モーメントが最小となるように繊維がねじれて曲げが発生する。具体例を挙げると、断面が楕円形であった場合、断面二次モーメントが最小となるように、すなわち長軸と平行に曲げが生じるように繊維がねじれて曲げが発生するのである。ここで、相対断面二次モーメントとは、断面二次モーメントが最小となる軸における断面二次モーメント（Ａ）を対象となる断面と同面積の円の断面二次モーメント（Ｂ）で除した値と定義する。この相対断面二次モーメントにより断面形状による曲げやすさを数値化することができ、例えば楕円断面は丸断面よりも曲げやすく、三角形やＨ型断面は丸断面より曲げにくいといった事柄に関して数値化できるわけである。
【００２２】
本発明の導電性ポリアミドフィラメントヤーンに用いるポリアミドはいかなるものでもよいが、製造コスト、繊維の強度保持の面からポリカプロラクタム（ナイロン６）、ポリヘキサメチレンアジパミド（ナイロン６６）が好ましく、導電性カーボンの分散性の観点からポリカプロラクタムがさらに好ましい。
【００２３】
本発明の導電性ポリアミドフィラメントヤーンは、本発明の効果を損なわない範囲において種々の添加剤を含んでも良い。この添加剤を例示すれば、マンガン化合物などの安定剤、可塑剤、滑剤、難燃剤、繊維状強化剤、酸化防止剤、耐光剤などである。
【００２４】
本発明の導電性ポリアミドフィラメントヤーンは溶融紡糸により得られる。その製糸方法は、原料ポリマーを溶融し、吐出孔から吐出し、冷却、給油の後、１０００ｍ／分以下の速度で一旦未延伸糸を巻き取り、巻き取った未延伸糸を延伸機に仕掛けて１．５〜４倍程度延伸して目的の繊維を得る方法が一般的である。
【００２５】
本発明に言う電子写真記録方式の複写機に用いられるブラシとは、非接触コロナ放電にかわって感光体に接触帯電させる印加ブラシや、感光体上に残存した電荷およびトナーを除去するクリーニングブラシなどであり、乾式複写機、ファクシミリ、または、プリンターになどに搭載されるものを言う。いずれもパイルとして製織した後、導電性を有するバッキング剤でバッキングした後、幅１０〜３０ｍｍにカットしたパイルテープを、円柱の金属棒にバイアスに巻き付けるか、単に板にパイル織物を張り付けてブラシ状に仕立てることにより得られる。
【実施例】
【００２６】
以下、実施例により本発明をさらに詳細に説明する。評価方法は、以下の通りである。
【００２７】
Ａ．比抵抗値
超絶縁抵抗計（川口電気製  ＴＥＲＡＯＨＭＭＥＴＥＲ  Ｒ−５０３）を用いて試長１０ｃｍ間に１００（Ｖ）の電圧を掛け、温度２０℃、湿度３０％ＲＨの条件下での電気抵抗値（Ω／ｃｍ）を測定し、下式（１）から算出した（測定は１０回おこない、その平均値を算出）。尚、表１には比抵抗ＲＳの対数値ｌｏｇ10（ＲＳ／Ωｃｍ）を示した。
ＲＳ＝Ｒ×Ｄ／（１０×Ｌ×ＳＧ）×１０-5        （１）
ＲＳ：比抵抗（Ωｃｍ）
Ｒ：電気抵抗値（Ω）
Ｄ：１００００ｍ当たりの糸重量（ｇ）
Ｌ：試長（ｃｍ）
ＳＧ：糸密度（ｇ／ｃｍ3）。
【００２８】
Ｂ．初期モジュラスＹ
オリエンテック（株）社製ＴＥＮＳＩＬＯＮ  ＲＴＣ−１２１０を用い、試料長５００ｍｍ、引張速度５００ｍｍ／分で引張試験をおこない、応力−伸び曲線の初期の接線の傾きより算出する（測定は３回おこない、その平均値を算出）。
【００２９】
Ｃ．相対断面二次モーメントＩ
導電性フィラメントヤーンを横断面方向に切断し、単糸を光学顕微鏡で観察したものを写真撮影する。そして断面の周を構成する各点を座標に置き換え、この座標をもとに有限要素法により断面二次モーメント（Ａ）を計算する。断面形状が四角形や楕円形など対称軸を持つものについてはいくつかの対称軸における断面二次モーメントを計算し、その中で最小の値を用いる。形状が対称軸を持たない不定形のものについては軸を４５℃づつ回転させて断面二次モーメントを計算し、その中で最小の値を用いる。
【００３０】
また、断面写真より切り抜き重量法にて断面積（Ｓ）を算出し、これと同面積の円の半径（ｒ）をｒ＝（Ｓ／π）1/2より求める。つづいてこの円の断面二次モーメント（Ｂ）をＢ＝（π／４）×ｒ4より計算し、Ｉ＝Ａ／Ｂを相対断面二次モーメントとする。
【００３１】
なお、マルチフィラメント中、任意に選んだ単糸３本について相対断面二次モーメントを計算し、その平均値をマルチフィラメントの相対断面二次モーメントとする。
【００３２】
Ｄ．紡糸糸切れ
導電性フィラメントヤーンを巻取速度８００ｍ／分にて未延伸糸１ｔ紡糸した時の糸切れ回数を次の基準で評価した。
◎：２回／ｔ未満
○：３回／ｔ未満
△：３〜５回／ｔ未満
×：５回／ｔ以上。
【００３３】
Ｅ．画像品質
ブラシを帯電ブラシ兼クリーナーブラシとして複写機に組み込み、電子写真学会が発行するテストチャートを複写し、画質品質を１０が最も優れているものとして１０段階で評価し７以上を合格レベルとした。
【００３４】
Ｆ．長期使用時の画像品質の変化
電子写真学会が発行するテストチャートを印写回数１回目と２万回複写した後のものとの画像品質を比較し、次の基準で１０人に官能評価を行った。
２点：差異なし
１点：やや差異が見られる
０点：差異が見られる
これを１０人分合計した点数をもとに、次の基準で分類した。
◎：１８〜２０点
○：１５〜１７点
△：１０〜１４点
×：０〜９点
【００３５】
［実施例１］
平均一次粒径が３５μｍの導電性カーボンファーネスブラックを相対粘度２．５のナイロン６に添加量２５重量％となるように練り込みペレットとした。つづいてペレットを２７０℃で溶融し、スリット巾０．１ｍｍ、スリット長０．４ｍｍのスリットが放射状に３本配置されたＹ孔を２４ヶ有する口金から吐出させ、冷却させたあと給油し、８００ｍ／分で未延伸糸を巻き取った。ついで得られた未延伸糸を延伸機に供給し、延伸倍率１．６倍、熱板温度１７０℃にて延伸し１７０デシテックス２４フィラメントの導電性ポリアミドフィラメントヤーンを得た。
【００３６】
得られた導電性ポリアミドフィラメントヤーンを用いてパイル密度１０００本／インチ、パイル長７ｍｍとなるように製織した後、９０℃湯浴中で熱水処理をおこない、乾燥してパイルを仕上げた。次にパイルを幅１５ｍｍのテープ状にした後、直径６ｍｍの円筒面に螺旋状に巻き付けてブラシを作成した。
【００３７】
［実施例２］
平均一次粒径が３５μｍの導電性カーボンファーネスブラックを相対粘度２．５のナイロン６に添加量１２重量％となるように練り込みペレットとした。このペレットを用いて、あとは実施例１と同じ方法にて１７０デシテックス２４フィラメントの導電性ポリアミドフィラメントヤーンを紡糸、延伸し、さらには実施例１と同じ方法によりブラシを作成した。
【００３８】
［実施例３］
平均一次粒径が３５μｍの導電性カーボンファーネスブラックを相対粘度２．５のナイロン６に添加量３８重量％となるように練り込みペレットとした。このペレットを用いて、あとは実施例１と同じ方法にて１７０デシテックス２４フィラメントの導電性ポリアミドフィラメントヤーンを紡糸、延伸し、さらには実施例１と同じ方法によりブラシを作成した。
【００３９】
［実施例４］
実施例１で用いたペレットと同じペレットを２７０℃で溶融し、スリット巾０．１ｍｍ、スリット長０．４ｍｍのスリットが放射状に３本配置されたＹ孔を７６ヶ有する口金から吐出させ、冷却させたあと給油し、８００ｍ／分で未延伸糸を巻き取った。ついで得られた未延伸糸を実施例１と同様に延伸し１７０デシテックス７６フィラメントの導電性ポリアミドフィラメントヤーンを得た。得られた導電性ポリアミドフィラメントヤーンを用いて実施例１と同じ方法によりブラシを作成した。
【００４０】
［実施例５］
実施例１で用いたペレットと同じペレットを２７０℃で溶融し、スリット巾０．１ｍｍ、スリット長０．４ｍｍのスリットが放射状に３本配置されたＹ孔を１７ヶ有する口金から吐出させ、冷却させたあと給油し、８００ｍ／分で未延伸糸を巻き取った。ついで得られた未延伸糸を実施例１と同様に延伸し１７０デシテックス１７フィラメントの導電性ポリアミドフィラメントヤーンを得た。得られた導電性ポリアミドフィラメントヤーンを用いて実施例１と同じ方法によりブラシを作成した。
【００４１】
［実施例６］
実施例１で用いたペレットと同じペレットを２７０℃で溶融し、孔径０．３ｍｍの丸孔を２４ヶ有する口金から吐出させ、冷却させたあと給油し、８００ｍ／分で未延伸糸を巻き取った。ついで得られた未延伸糸を実施例１と同様に延伸し１７０デシテックス２４フィラメントの導電性ポリアミドフィラメントヤーンを得た。得られた導電性ポリアミドフィラメントヤーンを用いて実施例１と同じ方法によりブラシを作成した。
【００４２】
［実施例７］
実施例１で用いたペレットと同じペレットを２７０℃で溶融し、スリット巾０．０８ｍｍ、スリット長０．８ｍｍのスリットがＨ型となるように３本配置されたＨ孔を４８ヶ有する口金から吐出させ、冷却させたあと給油し、８００ｍ／分で未延伸糸を巻き取った。ついで得られた未延伸糸を実施例１と同様に延伸し１７０デシテックス４８フィラメントの導電性ポリアミドフィラメントヤーンを得た。得られた導電性ポリアミドフィラメントヤーンを用いて実施例１と同じ方法によりブラシを作成した。
【００４３】
［実施例８］
実施例１で用いたペレットと同じペレットを２７０℃で溶融し、スリット巾０．１ｍｍ、スリット長０．６ｍｍのスリットを２４ヶ有する口金から吐出させ、冷却させたあと給油し、８００ｍ／分で未延伸糸を巻き取った。ついで得られた未延伸糸を実施例１と同様に延伸し１７０デシテックス２４フィラメントの導電性ポリアミドフィラメントヤーンを得た。得られた導電性ポリアミドフィラメントヤーンを用いて実施例１と同じ方法によりブラシを作成した。
【００４４】
［実施例９］
平均一次粒径が３５μｍの導電性カーボンファーネスブラックを相対粘度２．６のナイロン６６に添加量２５重量％となるように練り込みペレットとした。つづいてペレットを２９０℃で溶融し、スリット巾０．１ｍｍ、スリット長０．４ｍｍのスリットが放射状に３本配置されたＹ孔を２４ヶ有する口金から吐出させ、冷却させたあと給油し、８００ｍ／分で未延伸糸を巻き取った。ついで得られた未延伸糸を実施例１と同様に延伸し１７０デシテックス２４フィラメントの導電性ポリアミドフィラメントヤーンを得た。得られた導電性ポリアミドフィラメントヤーンを用いて実施例１と同じ方法によりブラシを作成した。
【００４５】
［比較例１］
平均一次粒径が３５μｍの導電性カーボンファーネスブラックを相対粘度２．５のナイロン６に添加量８重量％となるように練り込みペレットとした。このペレットを用いて、あとは実施例１と同じ方法にて１７０デシテックス２４フィラメントの導電性ポリアミドフィラメントヤーンを紡糸、延伸し、さらには実施例１と同じ方法によりブラシを作成した。
【００４６】
［比較例２］
平均一次粒径が３５μｍの導電性カーボンファーネスブラックを相対粘度２．５のナイロン６に添加量４２重量％となるように練り込みペレットとした。このペレットを用いて、あとは実施例１と同じ方法にて１７０デシテックス２４フィラメントの導電性ポリアミドフィラメントヤーンを紡糸、延伸し、さらには実施例１と同じ方法によりブラシを作成した。
【００４７】
［比較例３］
実施例１で用いた導電性カーボン含有ペレット、および相対粘度２．５のナイロン６をそれぞれ別個に２７０℃で溶融し、導電性カーボン含有ペレットが芯成分、相対粘度２．５のナイロン６が鞘成分となるように複合し、芯鞘比率６０：４０で孔径０．３ｍｍの丸孔を２４ヶ有する口金から吐出させ、冷却させたあと給油し、８００ｍ／分で未延伸糸を巻き取った。ついで得られた未延伸糸を実施例１と同様に延伸し１７０デシテックス２４フィラメントの導電性ポリアミドフィラメントヤーンを得た。得られた導電性ポリアミドフィラメントヤーンを用いて実施例１と同じ方法によりブラシを作成した。
【００４８】
［比較例４］
実施例１で用いたペレットと同じペレットを２７０℃で溶融し、スリット巾０．１ｍｍ、スリット長０．４ｍｍのスリットが放射状に３本配置されたＹ孔を９６ヶ有する口金から吐出させ、冷却させたあと給油し、８００ｍ／分で未延伸糸を巻き取った。ついで得られた未延伸糸を実施例１と同様に延伸し１７０デシテックス９６フィラメントの導電性ポリアミドフィラメントヤーンを得た。得られた導電性ポリアミドフィラメントヤーンを用いて実施例１と同じ方法によりブラシを作成した。
【００４９】
［比較例５］
実施例１で用いたペレットと同じペレットを２７０℃で溶融し、スリット巾０．１ｍｍ、スリット長０．４ｍｍのスリットが放射状に３本配置されたＹ孔を１５ヶ有する口金から吐出させ、冷却させたあと給油し、８００ｍ／分で未延伸糸を巻き取った。ついで得られた未延伸糸を実施例１と同様に延伸し１７０デシテックス１５フィラメントの導電性ポリアミドフィラメントヤーンを得た。得られた導電性ポリアミドフィラメントヤーンを用いて実施例１と同じ方法によりブラシを作成した。
【００５０】
［比較例６］
実施例１で用いたペレットと同じペレットを２７０℃で溶融し、孔径０．３ｍｍの丸孔を３４ヶ有する口金から吐出させ、冷却させたあと給油し、８００ｍ／分で未延伸糸を巻き取った。ついで得られた未延伸糸を実施例１と同様に延伸し１７０デシテックス３４フィラメントの導電性ポリアミドフィラメントヤーンを得た。得られた導電性ポリアミドフィラメントヤーンを用いて実施例１と同じ方法によりブラシを作成した。
【００５１】
［比較例７］
実施例１で用いたペレットと同じペレットを２７０℃で溶融し、スリット巾０．０８ｍｍ、スリット長０．８ｍｍのスリットがＨ型となるように３本配置されたＨ孔を３４ヶ有する口金から吐出させ、冷却させたあと給油し、８００ｍ／分で未延伸糸を巻き取った。ついで得られた未延伸糸を実施例１と同様に延伸し１７０デシテックス３４フィラメントの導電性ポリアミドフィラメントヤーンを得た。得られた導電性ポリアミドフィラメントヤーンを用いて実施例１と同じ方法によりブラシを作成した。
【００５２】
［比較例８］
実施例１で用いたペレットと同じペレットを２７０℃で溶融し、スリット巾０．１ｍｍ、スリット長０．６ｍｍのスリットを３４ヶ有する口金から吐出させ、冷却させたあと給油し、８００ｍ／分で未延伸糸を巻き取った。ついで得られた未延伸糸を実施例１と同様に延伸し１７０デシテックス３４フィラメントの導電性ポリアミドフィラメントヤーンを得た。得られた導電性ポリアミドフィラメントヤーンを用いて実施例１と同じ方法によりブラシを作成した。
【００５３】
［比較例９］
平均一次粒径が３５μｍの導電性カーボンファーネスブラックを固有粘度０．６５のポリエチレンテレフタレートに添加量２５重量％となるように練り込みペレットとした。つづいてペレットを２９０℃で溶融し、孔径０．３ｍｍの丸孔を２４ヶ有する口金から吐出させ冷却させたあと８００ｍ／分で未延伸糸を巻き取った。ついで得られた未延伸糸を延伸機に供給し、延伸倍率１．６倍、熱板温度１７０℃にて延伸し１７０デシテックス２４フィラメントの導電性ポリエステルフィラメントヤーンを得た。得られた導電性ポリエステルフィラメントヤーンを用いて実施例１と同じ方法によりブラシを作成した。
【００５４】
実施例１〜９および比較例１〜９において導電性フィラメントヤーンを得るときの紡糸糸切れ、および導電性フィラメントヤーンの比抵抗値、初期モジュラス、相対断面二次モーメント、作成したブラシを用いて印刷したときの画像品質を表１、表２に示した。
【００５５】
【表１】
2005256207.tif 000002
【００５６】
【表２】
2005256207.tif 000003
【００５７】
表１、表２の結果から明らかなように、本発明の導電性ポリアミドフィラメントヤーンおよびブラシは電子写真記録方式の乾式複写機やファクシミリ、プリンター等の高画質印刷および印字耐久性に極めて顕著な効果を奏することが判る。また、帯電ブラシ兼クリーナーブラシとして使用可能であるため、機器の小型化に寄与することができる。